(57)【特許請求の範囲】
【請求項１】
潤滑油基油１５〜６０質量％、無機粉体３０〜７０質量％、および短繊維と長繊維とを含む繊維質２〜１０質量％を含有し、前記潤滑油基油が鉱油とポリブテンを質量比２０：１〜１：１で含有するシールド掘進機用テールシール組成物。
【請求項２】
短繊維の平均長さが０.８〜２.４ｍｍで、長繊維の平均長さが含有する短繊維の平均長さの１.５〜１０倍であり、長繊維と短繊維の質量比が１：４〜４：１である請求項１に記載のシールド掘進機用テールシール組成物。
【請求項３】
鉱油の４０℃における動粘度が１００〜３０００ｍｍ２／ｓで、ポリブテンの数平均分子量が５,０００〜２０,０００である請求項１に記載のシールド掘進機用テールシール組成物。
【請求項４】
無機粉体がタルクまたは炭酸カルシウムの少なくとも一種を含むものである請求項１に記載のシールド掘進機用テールシール組成物。
【請求項５】
短繊維が天然繊維であり、長繊維が合成繊維または天然繊維である請求項１に記載のシールド掘進機用テールシール組成物。 
【発明の詳細な説明】
【技術分野】
【０００１】
本発明は、シールド掘進機用のテールシール組成物に関するものである。
【背景技術】
【０００２】
シールド掘進機により、地中にトンネルを掘削する場合、進行方向の地山を掘削しながら、シールド掘進機は前進し、シールド掘進機の後方には、順次、トンネルの内壁となるセグメントが組み上げられている。この場合、掘削されるトンネルの外径（掘削開孔径）は、シールド掘進機の外径となるが、セグメントはシールド掘進機内部で組み上げられるため、セグメントの外径はシールド掘進機の内径以下となる。このため、シールド掘進機の後方ではトンネル外径とセグメント外径との間に隙間が生じ、この隙間には、シールド掘進機の前進にともない、裏込剤が充填される。
一方、シールド掘進機の後端で、未だ裏込剤が充填されていないトンネル内の空隙へは、地下水等が浸みだしており、この地下水のシールド掘進機内への侵入を防ぐため、シールド掘進機の末端にはシールド掘進機内のセグメントの外周とシールド掘進機の内周の間を止水するブラシシールが複数列、シールド掘進機の内周に設けられている。そして、その止水性を維持するために、これらのブラシシールの間にテールシール組成物が充填されている（例えば、特許文献１参照）。シールド掘進機の進行に伴い、ブラシシールのテールシール組成物は地山へ放散するため、ブラシシール部へのテールシール組成物の補充が必要となり、配管を通してテールシール組成物がポンプを用いて圧送される。【０００３】
このテールシール組成物としては、鉱油系、合成系の潤滑油基油に、増ちょう剤としての鱗片状、その他無機充填剤、有機粉末、繊維質等を混合したものが用いられている（特許文献１〜５参照）。
【先行技術文献】
【特許文献】
【０００４】
【特許文献１】特公平７‐６３５０公報
【特許文献２】特開平３‐１９７７９８号公報
【特許文献３】特開平５‐１８７１９４号公報
【特許文献４】特開平７‐１０９８９３号公報
【特許文献５】特開平９‐２０８９４３号公報
【発明の概要】
【発明が解決しようとする課題】
【０００５】
従来、止水性を十分に高めたテールシール組成物は、粘性が高いため、圧送が困難な場合があり、シールド掘進機による掘削が中断するなどの問題があった。他方、圧送が容易なテールシール組成物は止水性に懸念があった。本発明は、このような問題点を解決するもので、止水性が高く、圧送性にも優れるテールシール組成物を提供するものである。
【課題を解決するための手段】
【０００６】
本発明者らは上記課題を解決するために鋭意研究を進めた結果、驚くべきことに、テールシール組成物の潤滑油基油に所定割合の鉱油とポリブテンの混合物を用いることにより繊維質を適度に纏めて相反する課題である止水性と圧送性を同時に著しく高めることができ、また含有する繊維質を所定の組み合わせとすることにより、この止水性と圧送性をさらにバランスよく向上できることを見出した。【０００７】
本発明は、かかる知見に基づきなされたもので、次の通りのものである。
（１）潤滑油基油１５〜６０質量％、無機粉体３０〜７０質量％および短繊維と長繊維とを含む繊維質２〜１０質量％を含有し、前記潤滑油基油が鉱油とポリブテンを質量比２０：１〜１：１の割合で含有するシールド掘進機用テールシール組成物。
（２）短繊維の平均長さが０.８〜２.４ｍｍで、長繊維の平均長さが含有する短繊維の平均長さの１.５〜１０倍であり、長繊維と短繊維の質量比が１：４〜４：１である上記（１）に記載のシールド掘進機用テールシール組成物。
（３）鉱油の４０℃における動粘度が１００〜３０００ｍｍ２／ｓで、ポリブテンの数平均分子量が５,０００〜２０,０００である上記（１）に記載のシールド掘進機用テールシール組成物。
（４）無機粉体がタルクまたは炭酸カルシウムの少なくとも一種を含むものである上記（１）に記載のシールド掘進機用テールシール組成物。
（５）短繊維が天然繊維であり、長繊維が合成繊維または天然繊維である上記（１）に記載のシールド掘進機用テールシール組成物。
【発明の効果】
【０００８】
本発明のシールド掘進機用テールシール組成物は、止水性と圧送性を同時に向上できるため、シールド掘進機による掘削を効率的にかつ安全に行うことが可能となる。
【発明を実施するための形態】
【０００９】
本発明のシールド掘進機用テールシール組成物は、潤滑油基油１５〜６０質量％、無機粉体３０〜７０質量％、繊維質２〜１０質量％を含有するものであるが、この組成物は、圧送の容易性、止水性、水分混入時の安定性、高温時での油保持力のため、１５℃における密度が１.１〜１.８ｇ／ｃｍ３のものが好ましく、１.１〜１.５ｇ／ｃｍ３がより好ましくは、１.１〜１.３ｇ／ｃｍ３がさらに好ましい。また、同様の理由により、不混和ちょう度が１５０〜３５０のものが好ましく、２２０〜２８０がより好ましい。なお、本発明にいう不混和ちょう度の測定は、ＪＩＳＫ２２２０に準拠する方法による。
さらに、本発明のシールド掘進機用テールシール組成物は実質的に水分を含まないものが好ましい。実質的に水分を含まないとは、不可避的に混入する水分を排除するものではないことを意味するが、水分含有量としては、テールシール組成物全量基準で、好ましくは、５質量％以下、より好ましくは、１質量％以下である。
【００１０】
［潤滑油基油］
本発明の潤滑油基油は、鉱油とポリブテンを２０：１〜１：１の質量比で含有するものである。ポリブテンの繊維質に対する接着性と鉱油の流動性およびこの両者の親和性が相俟って圧送性と止水性を同時に向上させるものと推測される。この鉱油とポリブテンの含有割合が、前記範囲外であるとこれらの効果が低くなる。鉱油とポリブテンの含有割合は１０：１〜２：１が好ましく、５：１〜３：１がより好ましい。
この潤滑油基油の物性としては、４０℃における動粘度が１００〜３,０００ｍｍ２／ｓのものが好ましく、５５０〜１,５００ｍｍ２／ｓがさらに好ましい。さらに、流動点は−１０℃以下が好ましく、安全性の観点から、引火点は１５０℃以上が好ましい。
この潤滑油基油の含有量は、テールシール組成物全量基準で、１５〜６０質量％であるが、好ましくは２５〜５８質量％、より好ましくは３５〜５７質量％である。
【００１１】
潤滑油基油となる鉱油は、一般に市販されている鉱油系潤滑油あるいはこのベースオイルである鉱油系潤滑油基油を用いることができる。これらは、通常、原油を常圧蒸留し、あるいはさらに、この蒸留残渣油を減圧蒸留して得られる留出油を各種の精製プロセスで精製した潤滑油留分を基油とし、これをそのまま、或いはこれに各種の添加剤等を調合して調製される。前記精製プロセスは、水素化精製、溶剤抽出、溶剤脱ろう、水素化脱ろう、硫酸洗浄、白土処理などであり、これらを適宜の順序で組み合わせて処理して、本発明に好適な鉱油系潤滑油基油を得ることができる。異なる原油あるいは留出油を、異なるプロセスの組合せ、順序により得られた、性状の異なる複数の精製油の混合物も好適な鉱油として用いることができる。
この鉱油は、取り扱いの安全上の観点から芳香族分が２０％以下のものが好ましい。
【００１２】
ポリブテンは、イソブテンを主成分として一部ノルマルブテンが反応した長鎖状炭化水素の分子構造を持った共重合物質である。数平均分子量が、２,０００〜５０,０００、特には５,０００〜２０,０００のものが好ましく用いられる。ポリブテンの含有量は、テールシール組成物全量基準で、２〜３０質量％が好ましく、５〜１５質量％がより好ましい。
【００１３】
鉱油とポリブテン以外の潤滑油基油として、ポリブテン以外の合成油系や動植物油系の潤滑油基油を含有させることができる。合成系基油としては、例えば、ポリ‐α‐オレフィン（ＰＡＯ）、低分子量エチレン・α‐オレフィン共重合体、などの高分子ポリマー、シリコーン油、脂肪酸エステル、フッ素化油、アルキルナフタレンなどを単独であるいは組み合わせて用いることができる。また、動植物油系の潤滑油基油としては、牛乳脂、牛脂、ラード(豚脂)、羊脂、鯨油、鮭油、かつお油、にしん油、鱈油、さらには大豆油、菜種油、ひまわり油、サフラワー油、落花生油、とうもろこし油、綿実油、米ぬか油、ゴマ油、オリーブ油、アマニ油、ヒマシ油、カカオ脂、パーム油、ヤシ油、麻実油、米油、茶種油などを用いることができる。
【００１４】
［無機粉体］
本発明の無機粉体としては、珪素、アルミニウム、マグネシウム、カルシウム等の酸化物、水酸化物、炭酸塩、硫酸塩等の粉体を用いることができ、さらにこれらの混合物、及び、天然に産するこれらの化合物を主成分とする鉱石の粉体等も用いることができる。具体的には、タルク、炭酸カルシウム、炭酸マグネシウム、硫酸カルシウム、水酸化アルミニウム、酸化マグネシウム、酸化カルシウム、酸化アルミニウム、シリカ、ベントナイト、珪藻土など、特にはタルクまたは炭酸カルシウムの粉体が好適である。これらの無機粉体は、一種類でも複数の種類を混合して用いてもよい。
上記無機粉体は、平均粒径が０.５〜５００μｍのものが好ましく、５〜５０μｍのものがより好ましい。この無機粉体の含有量は、テールシール組成物全量基準で、３０〜７０質量％であり、３５〜６０質量％が好ましい。
【００１５】
さらには、テールシール組成物を圧送するのに適したちょう度に調整する必要があり、グリース等で増ちょう剤として用いられている金属石けん系増ちょう剤、ウレア系増ちょう剤、有機ポリマー系増ちょう剤を併用することが好ましい。
この増ちょう剤の含有量は、テールシール組成物全量基準で、０.１〜１０質量％が好ましく、０.２〜５質量％がより好ましい。
【００１６】
金属石けん系増ちょう剤は、金属カルボン酸塩からなり、カルボン酸がステアリン酸、アゼライン酸などの脂肪族カルボン酸でも、テレフタル酸などの芳香族カルボン酸でもよく、特には１価または２価の脂肪族カルボン酸で、炭素数６〜２０の脂肪族カルボン酸のものが好ましい。また、金属は、リチウム、ナトリウムなどのアルカリ金属、カルシウムなどのアルカリ土類金属、アルミニウムのような両性金属でもよいが、アルカリ金属、特にはリチウムが好ましい。このようなカルボン酸金属塩は、一種類でも複数の種類を混合して用いてもよい。
【００１７】
ウレア系増ちょう剤としては、ジイソシアネートとモノアミンとの反応で得られるジウレア化合物やジイソシアネートとモノアミン、ジアミンとの反応で得られるポリウレア化合物等が好適であり、また、有機ポリマー系増ちょう剤としては、ＰＴＦＥ（ポリテトラフルオロエチレン）などが好適である。なお、上記無機粉体に併用する、金属石けん系、ウレア系、有機ポリマー系等の増ちょう剤は、単独でも、２種類以上を併用しても良い。
【００１８】
［繊維質］
繊維質は、シールド掘進機のテールシール部にある金属網や金属線を束ねたブラシに絡みつき、潤滑油基油、増ちょう剤とともに止水性のある濾布層を形成するために用いられる。繊維質は、テールシール組成物全量基準で、２〜１０質量％、好ましくは３〜８質量％含有する。
この繊維質は、止水性と圧送性をバランスよく向上させるために、短繊維と長繊維とを含むものである。短繊維の平均長さが０.８〜２.４ｍｍであり、好ましくは１.０〜２.０ｍｍである。長繊維の平均長さは、使用する短繊維の平均長さの１.５〜１０倍であり、好ましくは１.６〜７倍のものである。含有する長繊維と短繊維の質量比は１：４〜４：１であり、好ましくは１：２〜２：１である。短繊維の平均太さ（直径）は５〜１００μｍのものが好ましく、１０〜５０μｍがより好ましい。長繊維の平均太さ（直径）は１０〜５００μｍが好ましく、１５〜２００μｍがより好ましい。
【００１９】
これらの繊維質は、天然由来の天然繊維または有機合成された合成繊維のいずれをも用いることができ、例えば、天然由来の天然繊維としては、セルロース、綿繊維、羊毛繊維が、合成繊維としては、ポリプロピレン、ポリエステル等が挙げられる。また、炭素繊維やガラス繊維等の無機繊維も用いることができるが、アスベスト繊維は環境安全上好ましくない。
なお、短繊維が天然繊維で、長繊維が合成繊維または天然繊維であると、さらに止水性と圧送性をバランスよく向上させることができ好ましい。
【００２０】
[D] 他の添加剤
本発明のテールシール組成物には、上記成分以外に、必要に応じて、一般に潤滑油やグリースなどに用いられている、清浄剤、分散剤、摩耗防止剤、酸化防止剤、さび止め剤、腐食防止剤などを適宜添加することができる。特には、さび止め剤として、脂肪酸ポリオールエステルなどを、テールシール組成物全量基準で、０.２〜２質量％添加することが好ましい。
【実施例】
【００２１】
次に示す潤滑油基油、無機粉体、増ちょう剤、および繊維質を用いて、表１に示す割合（質量％）で混合してテールシール組成物を調製し、１５℃における密度（ｇ／ｃｍ３）および不混和ちょう度を測定した。この結果を表１に示す。
〔テールシール組成物の成分〕
Ａ．潤滑油基油
基油Ａ１：鉱油（ＪＸ日鉱日石エネルギー社製、溶剤精製潤滑油基油、１５℃の密度０.９０ｇ／ｃｍ３、４０℃の動粘度が５００ｍｍ２／ｓ）
基油Ａ２：ポリブテン、平均分子量；１５,０００
なお、上記各基油の４０℃における動粘度（ｍｍ２／ｓ）を表１に示した。
Ｂ．無機粉体、増ちょう剤
無機粉体Ｂ１：タルク、平均粒径；２０μｍ
無機粉体Ｂ２：炭酸カルシウム、平均粒径；１０μｍ
増ちょう剤Ｂ３：Ｌｉステアリン酸石けん（関東化学社製試薬）【００２２】
Ｃ．繊維質
繊維質Ｃ１：綿繊維、平均長さ；１.８ｍｍ、平均直径；１８μｍ
繊維質Ｃ２：ポリエスチレンテレフタレート繊維、平均長さ；５ｍｍ、平均直径；２０μｍ
繊維質Ｃ３：セルロース繊維、平均長さ；３.０ｍｍ、平均直径；４３μｍ【００２３】
〔テールシール組成物の評価１：止水性〕
次に示す条件で耐水圧試験を行い、流出水の有無を測定した。
底部中央部に、中心間隔５ｍｍで縦横に４列、合計１６個の開口（直径３ｍｍ）を有する内径５２ｍｍのステンレス製の圧力容器を用いた。開口上にステンレス製のメッシュ（５０番、厚み０.８５ｍｍ）を載せ、上記で調製したテールシール組成物５０ｇを導入した。テールシール組成物上に水（１０ｇ）を置き、空気で３５ｋｇｆ／ｃｍ２の圧力で５分間加圧し、その際の底部開口からの水の流出有無により止水性の評価（水の流出、無し；○、僅か有り；△、かなり有り；×）を行った。この結果を表１に示した。
この結果、無機粉体が少ない比較例３は、止水性がないことが分かる。【００２４】
〔テールシール組成物の評価２：圧送性〕
ＪＩＳＫ２２２０に定められている見掛け粘度試験にて圧送性を評価した。上記で調製したテールシール組成物３００ｇ以上をシリンダに詰め、油圧によって毛管を通して押し出し、このとき系統内に発生する圧力を測定する。ポアズイユの式を用いて見掛け粘度を算出し、せん断率１ｓｅｃ−１のときの見掛け粘度で評価した（見かけ粘度１０,０００Pa・s以下；○、１０,０００〜２０,０００Pa・s；△、２０,０００Pa・s以上；×）。この見かけ粘度の数値は低いほど、圧力損失が少なく、圧送性に優れる。この結果を表１に示した。
この結果、所定の割合でポリブテンを含有する実施例１〜７は圧送性と止水性を同時に満足するが、このうちでも特に、短繊維と長繊維を所定の割合で含有する実施例１〜５の組成物は、圧送性と止水性ともにバランスよく優れている。【００２５】
【表１】
0006574776.tif 000002
【産業上の利用可能性】
【００２６】
本発明のテールシール組成物は、シールド掘進機テールのブラシシール部への水の侵入を十分に防ぐことができ、また、そのブラシシール部へ容易に圧送することが可能となり、シールド掘進機用のテールシール組成物として有用である。